(57)【要約】【課題】  外観の光沢が良好であり、スポンジやマット等の塗布具へのとれや、塗布時の伸び広がりが良好であり、肌に光沢を付与する効果に優れ、しかも耐衝撃性（誤って、化粧料を床に落とした場合や、ハンドバッグ等に入れて持ち歩いた場合の耐衝撃性）に優れる固形粉末化粧料を提供するものである。【解決手段】    化粧料基材を溶剤と混合してスラリー化し、該スラリーを容器に充填した後、前記溶剤を乾燥除去して成形する固形粉末化粧料において、前記化粧料基材中に以下の成分（ａ）及び成分（ｂ）；（ａ）二次粒子の平均面径が０．１〜１０μｍ、且つ平均厚みが０．００５〜１μｍの薄片状シリカ（ｂ）前記薄片状シリカ以外の板状粉体を４０〜９５質量％を配合することを特徴とする固形粉末化粧料。【選択図】  なし【特許請求の範囲】
【請求項１】
化粧料基材を溶剤と混合してスラリー化し、該スラリーを容器に充填した後、前記溶剤
を乾燥除去して成形する固形粉末化粧料において、前記化粧料基材中に以下の成分（ａ）
及び成分（ｂ）；
（ａ）二次粒子の平均面径が０．１〜１０μｍ、且つ平均厚みが０．００５〜１μｍの薄
片状シリカ
（ｂ）前記薄片状シリカ以外の板状粉体を４０〜９５質量％
を配合することを特徴とする固形粉末化粧料。
【請求項２】
前記化粧料基材中に成分（ａ）を０．１〜３質量％配合することを特徴とする請求項１
記載の固形粉末化粧料。
【請求項３】
前記成分（ｂ）の板状粉体が光輝性粉体であることを特徴とする請求項１又は２項記載
の固形粉末化粧料。
【請求項４】
前記化粧料基材中の油剤の配合量が１５質量％以下であることを特徴とする請求項１〜
３の何れかの項記載の固形粉末化粧料。
【発明の詳細な説明】
【技術分野】
【０００１】
本発明は、粉体を主成分とする化粧料基材を溶剤と混合してスラリー化し、該スラリー
を金皿や樹脂皿等の容器に充填した後、前記溶剤を乾燥除去して成形することを特徴する
固形粉末化粧料に関するものであり、更に詳細には、前記化粧料基材中に特定形状の薄片
状シリカと薄片状シリカ以外の板状粉体を４０〜９５質量％配合することを特徴とする固
形粉末化粧料に関するものである。また、外観の光沢感が良好で、スポンジやマット等の
塗布具へのとれや、塗布時の伸び広がりが良好であり、肌に光沢を付与する効果に優れ、
しかも耐衝撃性（誤って、化粧料を床に落とした場合や、ハンドバッグ等に入れて持ち歩
いた場合の耐衝撃性）に優れる固形粉末化粧料関するものである。
【背景技術】
【０００２】
固形粉末化粧料は、一般的には皿状容器に充填成形し、これをコンパクト容器に装着し
て用いる化粧料であり、ファンデーションやアイシャドウ等のメーキャップ化粧料に汎用
されている剤型である。このような固形粉末化粧料は、通常、着色顔料、体質顔料、光輝
性顔料等からなる粉体系に油剤を加えて分散した化粧料基材をアルミニウム等の金属製や
樹脂製の皿状容器に充填し、成形することにより得られらるものである。
【０００３】
そして、固形粉末化粧料は携帯性が良いので、ハンドバック等に入れて日常的に持ち運
ばれるため、成形物の耐衝撃性が悪いと、成形物が割れたり、崩れたりするので、耐衝撃
性が優れていなければならない。また、固形粉末化粧料は、成形物表面を小道具で擦りと
り、肌に塗布して使用されるので、小道具へのとれ具合、肌への塗布感等の使用感が商品
の重要な品質となっている。
【０００４】
このような固形粉末化粧料の使用感や耐衝撃性等の品質は、化粧料組成物の組成に影響
されるだけでなく、充填成形方法に由来するものも多く、特に耐衝撃性を確保するために
は、どのような充填成形方法を選択するかが重要である。
【０００５】
固形粉末化粧料の充填成形方法としては、粉体を主成分とする化粧料基材を皿状容器に
充填し、これを圧縮成形する方法（いわゆる、プレス成形法）が一般的に用いられてきた
。しかしながら、このプレス成形法では、化粧料基材の組成によって、成形品内部に空気
が残存し、これが原因となって耐衝撃性の低下、剥離、欠けといった成形不良の問題を生
じる場合があり、この問題が発生しないように、処方構成を検討したり、圧縮成形条件を
検討する必要があった。
【０００６】
このようなプレス成形法の問題を解決するために、化粧料基材を水、エタノール、軽質
流動イソパラフィン等の溶剤と混合し、皿状容器に充填した後、該溶剤を乾燥除去するこ
とにより固形粉末化粧料を得る方法（いわゆる、湿式成形法、例えば、特許文献１参照。
）等が開発され、応用されてきた。
【０００７】
【特許文献１】特開昭６２−４２１８号公報（第１頁−第４頁）
【発明の開示】
【発明が解決しようとする課題】
【０００８】
しかしながら、前記特許文献１記載の方法だけでは、耐衝撃性を十分に満足できる固形
粉末化粧料を得ることが難しく、特に粉体として光輝性を有する板状粉体を多量に配合す
る場合には、十分な耐衝撃性を得ることはできなかった。この問題を解消するために、化
粧料基材中に油剤を多く配合し、耐衝撃性を向上させる検討もなされているが、油剤を多
く配合することにより、塗布具へのとれの悪化、伸び広がりの悪さ等を引き起こす場合が
あった。
【０００９】
このため、外観の光沢感が良好で、スポンジやマット等の塗布具へのとれや、塗布時の
伸び広がりが良好であり、肌に光沢を付与する効果に優れ、しかも耐衝撃性に優れる固形
粉末化粧料の開発が望まれていた。
【課題を解決するための手段】
【００１０】
かかる実情に鑑み、本発明者らは鋭意検討した結果、特定形状の薄片状シリカを固形粉
末化粧料に応用した結果、粉体同士の結合効果に優れ、耐衝撃性が向上すること見出した
。そして更に、化粧料基材を溶剤と混合してスラリー化し、該スラリーを容器に充填した
後、前記溶剤を乾燥除去して成形する固形粉末化粧料において、二次粒子の平均面径が０
．１〜１０μｍ、且つ平均厚みが０．００５〜１μｍの薄片状シリカと、前記薄片状シリ
カ以外の板状粉体を４０〜９５質量％配合すると、前記課題が解決された固形粉末化粧料
が得られることを見出し、本発明を完成させた。
【００１１】
すなわち本発明は、化粧料基材を溶剤と混合してスラリー化し、該スラリーを容器に充
填した後、前記溶剤を乾燥除去して成形する固形粉末化粧料において、前記化粧料基材中
に以下の成分（ａ）及び成分（ｂ）；
（ａ）二次粒子の平均面径が０．１〜１０μｍ、且つ平均厚みが０．００５〜１μｍの薄
片状シリカ
（ｂ）前記薄片状シリカ以外の板状粉体を４０〜９５質量％
を配合することを特徴とする固形粉末化粧料を提供するものである。
【００１２】
また、前記化粧料基材中に成分（ａ）を０．１〜３質量％配合することを特徴とする前
記固形粉末化粧料を提供するものである。
【００１３】
そして、前記成分（ｂ）の板状粉体が光輝性粉体であることを特徴とする前記固形粉末
化粧料を提供するものである。
【００１４】
更に、前記化粧料基材中の油剤の配合量が１５質量％以下であることを特徴とする前記
固形粉末化粧料を提供するものである。
【発明の効果】
【００１５】
本発明の固形粉末化粧料は、外観の光沢感が良好で、スポンジやマット等の塗布具への
とれや、塗布時の伸び広がりが良好であり、肌に光沢を付与する効果に優れ、しかも耐衝
撃性優れるものである。
【発明を実施するための最良の形態】
【００１６】
本発明の固形粉末化粧料は、化粧料基材を溶剤と混合してスラリー化し、該スラリーを
容器に充填した後、前記溶剤を乾燥除去して成形することにより得られるものである。
【００１７】
本発明に用いられる化粧料基材とは、成分（ａ）及び（ｂ）を必須に配合する、粉体を
主成分とするものであり、これに必要に応じて、成分（ａ）及び（ｂ）以外の粉体、油剤
、水性成分、界面活性剤、水溶性高分子、紫外線吸収剤、被膜形成剤、保湿剤、酸化防止
剤、美容成分、防腐剤、香料等を本発明の効果を損なわない範囲にて配合することができ
る。
【００１８】
本発明に用いられる成分（ａ）の薄片状シリカは、一次粒子が２〜１０枚程度平行的に
重なった積層構造の葉状の二次粒子を形成しているもの等である。
【００１９】
前記薄片状シリカの二次粒子の平均面径（平均粒径）は０．１〜１０μｍであり、０．
５〜５μｍが特に好ましい。薄片状シリカの平均面径が０．１μｍ未満では、肌への付着
性が強すぎて、塗布時の伸び広がりが良好とならず、１０μｍを超えると、溶剤の揮発に
伴う粉体同士の結合効果が弱いので、耐衝撃性が良好とならず、何れも好ましくない。
【００２０】
また、前記薄片状シリカの二次粒子の平均厚みは０．００５〜１μｍであり、０．０１
〜０．５μｍが特に好ましい。薄片状シリカの平均厚みが０．００５μｍ未満では、肌へ
の付着性が強すぎて、塗布時の伸び広がりが良好とならず、１μｍを超えると、溶剤の揮
発に伴う粉体同士の結合効果が弱いので、耐衝撃性が良好とならず、何れも好ましくない
。
【００２１】
更に、前記薄片状シリカは、前記二次粒子のアスペクト比（平均粒径／平均厚さ）は１
５以上が好ましい。薄片状シリカのアスペクト比が１５以上であると、溶媒の揮発に伴い
粉体同士の結合効果がより優れるので、耐衝撃性が特に良好な固形粉末化粧料を得ること
ができる。
【００２２】
そして、前記薄片状シリカは、そのまま粉体として配合しても良いが、水、エタノール
、イソプロパノール等の溶媒にコロイド分散した、いわゆるシリカゾルとして用いること
により、耐衝撃性が特に良好な固形粉末化粧料を得ることができる。
【００２３】
このような薄片状シリカゾルは、例えば、水ガラス等を水で希釈し、シリカ／アルカリ
（リチウム、ナトリウム、カリウム等のアルカリ金属）とのモル比を１．０〜３．４ｍｏ
ｌ／ｍｏｌの範囲に調整した珪酸アルカリ水溶液を、イオン交換樹脂法或いは電気透析法
等により、脱アルカリ化する方法等により製造することができる。
【００２４】
更に、本発明に好適に用いられる薄片状シリカゾルは、その表面シラノール基（−Ｓｉ
ＯＨ）の含有量が３０〜１００μｍｏｌ／ｍ２であるものが好ましい。シリカ表面のシラ
ノール基がこの範囲内にある薄片状シリカゾルを用いると、粉体同士の結合効果がより優
れるので、耐衝撃性が特に良好な固形粉末化粧料を得ることができる。このような大きい
シラノール基含有量の薄片状シリカゾルは、化粧料基材との混合過程では、シリカの薄片
状粒子同士が極めて強く結着し、自己造膜性を示し、その溶媒の乾燥過程では、シラノー
ル基の縮合などが起こり、粒子結着が生じるために耐衝撃性が向上するものである。
【００２５】
尚、本発明おいて、表面シラノール基の含有量とは、以下の式によって求められる値で
ある。
表面シラノール基含有量（μｍｏｌ／ｍ２）＝（Ｗ×１１１１．１）／ＳＡ
※Ｗ：１２０℃に加熱したときの平衡質量と１２００℃に加熱したときの
平衡質量の差
※ＳＡ：ＢＥＴ法よる比表面積
【００２６】
更に、本発明に好適に用いられる薄片状シリカゾル中のシリカの濃度は、特に限定され
ないが、化粧料基材との混合性の観点より、１〜３０％が好ましい。
【００２７】
そして、このような薄片状シリカゾルは、市販品として、以下のような物理特性を有す
る薄片状シリカの水分散ゾルであるサンラブリーＬＦＳ−Ｃ（洞海化学工業社製）等が挙
げられる。
シリカ濃度  ：１４％
シリカ純度  ：９９．０％以上
平均厚み    ：０．０１〜０．５μｍ
平均面径    ：０．１〜３μｍ
アスペクト比：２０〜５０
細孔容積    ：０．１０〜０．１５ｍＬ／ｇ
比表面積    ：６０ｍ２／ｇ
細孔分布    ：３．５〜４ｎｍ
表面シラノール基：５０〜７０μｍｏｌ／ｍ２
【００２８】
本発明の固形粉末化粧料の化粧料基材における成分（ａ）の配合量は、特に限定されな
いが、０．１〜３質量％（以下、単に「％」と略す。）が好ましい。成分（ａ）をこの範
囲で用いると、塗布時の伸び広がりと耐衝撃性が特に優れた固形粉末化粧料を得ることが
できる。
【００２９】
本発明に用いられる成分（ｂ）の板状粉体は、外観の光沢を良好にする成分であり、通
常の化粧料に使用される前記薄片状シリカ以外の板状粉体であれば何れのものよい。具体
的は、酸化チタン、酸化亜鉛、硫酸バリウム等の白色無機顔料、タルク、白雲母、金雲母
、紅雲母、黒雲母、合成雲母、絹雲母（セリサイト）、合成セリサイト、カオリン、炭化
珪素、ベントナイト、スメクタイト、酸化アルミニウム、酸化マグネシウム、炭酸カルシ
ウム、炭酸マグネシウム、ヒドロキシアパタイト等の白色体質粉体、窒化硼素、酸化チタ
ン被覆雲母、酸化チタン被覆オキシ塩化ビスマス、酸化鉄雲母チタン、酸化チタン被覆板
状アルミナ、酸化チタン被覆板状シリカ、酸化鉄被覆板状シリカ、紺青処理雲母チタン、
カルミン処理雲母チタン、オキシ塩化ビスマス、魚鱗箔、ポリエチレンテレフタレート・
アルミニウム・エポキシ積層末、ポリエチレンテレフタレート・ポリオレフィン積層フィ
ルム末、ポリエチレンテレフタレート・ポリメチルメタクリレート積層フィルム末のラメ
剤等の光輝性粉体、Ｎ−アシルリジン等の有機低分子性粉体等が挙げられ、これらより一
種又は二種以上用いることができる。尚、これら粉体は、フッ素化合物、シリコーン化合
物、金属石鹸、レシチン、水素添加レシチン、コラーゲン、炭化水素、高級脂肪酸、高級
アルコール、エステル、ワックス、ロウ、界面活性剤等により、表面処理を施して用いて
も良い。
【００３０】
本発明では、成分（ｂ）として、窒化硼素、雲母チタン、オキシ塩化ビスマス、酸化チ
タン被覆オキシ塩化ビスマス、酸化鉄雲母チタン、酸化チタン被覆板状アルミナ、酸化チ
タン被覆板状シリカ、酸化鉄被覆板状シリカ、紺青処理雲母チタン、カルミン処理雲母チ
タン、魚鱗箔ポリエチレンテレフタレート・アルミニウム・エポキシ積層末、ポリエチレ
ンテレフタレート・ポリオレフィン積層フィルム末、ポリエチレンテレフタレート・ポリ
メチルメタクリレート積層フィルム末のラメ剤等の光輝性粉体を選択すると、外観の光沢
が特に良好で、肌に光沢を付与する効果が特に優れた固形粉末化粧料を得ることができる
。
【００３１】
成分（ｂ）の平均粒径は、１〜１００μｍが好ましく、３〜５０μｍが特に好ましい。
成分（ｂ）の平均粒径がこの範囲内にあると、肌に光沢を付与する効果が特に優れた固形
粉末化粧料を得ることができる。また、成分（ｂ）のアスペクト比は３０以上が好ましい
。成分（ｂ）のアスペクト比が３０以上であると、塗布時の伸び広がりが特に優れた固形
粉末化粧料を得ることができる。
【００３２】
本発明の固形粉末化粧料の化粧料基材における成分（ｂ）の配合量は４０〜９５％であ
り、４０％未満では、塗布時の伸び広がりや、肌に光沢を付与する効果が良好でなく、９
５％を超えて配合しても更なる効果は望めない。
【００３３】
本発明の化粧料基材に配合可能な成分（ａ）及び（ｂ）以外の粉体とは、着色剤、隠蔽
剤（メーキャップ効果）、感触調整剤、賦形剤、紫外線遮蔽剤等の目的で用いられるもの
であり、通常の化粧料に使用される粉体であればよく、不定形、粒状、球状、針状等の板
状粉体以外の形状の粉体である。具体的には、酸化チタン、酸化亜鉛、酸化セリウム、硫
酸バリウム等の白色無機顔料、酸化鉄、カーボンブラック、酸化クロム、水酸化クロム、
紺青、群青等の有色無機顔料、ポリアミド系樹脂、ポリエチレン系樹脂、ポリアクリル系
樹脂、ポリエステル系樹脂、フッ素系樹脂、セルロース系樹脂、ポリスチレン系樹脂、ス
チレン−アクリル共重合体等のコポリマー樹脂、ポリプロピレン系樹脂、シリコーン樹脂
、ウレタン樹脂等の有機高分子樹脂粉体、澱粉、シルク粉末、セルロース粉末等の天然有
機粉体、赤色２０１号、赤色２０２号、赤色２０５号、赤色２２６号、赤色２２８号、橙
色２０３号、橙色２０４号、青色４０４号、黄色４０１号等の有機顔料粉体、赤色３号、
赤色１０４号、赤色１０６号、橙色２０５号、黄色４号、黄色５号、緑色３号、青色１号
等のジルコニウム、バリウム又はアルミニウムレーキ等の有機顔料粉体等が挙げられ、こ
れらより一種又は二種以上用いることができる。尚、これら粉体は、フッ素化合物、シリ
コーン化合物、金属石鹸、レシチン、水素添加レシチン、コラーゲン、炭化水素、高級脂
肪酸、高級アルコール、エステル、ワックス、ロウ、界面活性剤等により、表面処理を施
して用いても良い。
【００３４】
本発明の化粧料基材に配合可能な油剤としては、通常の化粧料に用いられる油剤であれ
ば、固形状、ペースト状、液体状の何れのものでもよく、動物油、植物油、合成油等の起
源を問わず、炭化水素類、油脂類、エステル油類、脂肪酸類、高級アルコール類、シリコ
ーン油類、フッ素系油類、ラノリン誘導体類等が挙げられる。具体的には、流動パラフィ
ン、重質流動イソパラフィン、α−オレフィンオリゴマー、スクワラン、ワセリン、ポリ
イソブチレン、ポリブテン、固形パラフィンワックス、マイクロクリスタリンワックス、
フィッシャートロプシュワックス、ポリエチレンワックス、エチレンプロピレンコポリマ
ー、セレシンワックス等の炭化水素類、ミツロウ、モクロウ、カルナウバワックス、キャ
ンデリラワックス等のロウ類、オリーブ油、ヒマシ油、ミンク油、パーム油、マカデミア
ンナッツ油等の油脂類、ホホバ油、リンゴ酸ジイソステアリル、セチルイソオクタネート
、ミリスチン酸イソプロピル、パルミチン酸イソプロピル、ミリスチン酸オクチルドデシ
ル、ジイソステアリン酸ポリグリセリル、トリイソステアリン酸ジグリセリル、ジオクタ
ン酸ネオペンチルグリコール、コレステロール脂肪酸エステル、Ｎ−ラウロイル−Ｌ−グ
ルタミン酸ジ（コレステリル・ベヘニル・オクチルドデシル）、ロジン酸ペンタエリトリ
ットエステル、ジステアリン酸プロピレングリコール、ゲイロウ等のエステル類、ステア
リン酸、ラウリン酸、ミリステチン酸、ベヘニン酸、イソステアリン酸、オレイン酸等の
脂肪酸類、セチルアルコール、ステアリルアルコール、ラウリルアルコール、ベヘニルア
ルコール、オレイルアルコール、イソステアリルアルコール等の高級アルコール類、低重
合度ジメチルポリシロキサン、高重合度ジメチルポリシロキサン、メチルフェニルポリシ
ロキサン、ポリエーテル変性オルガノポリシロキサン、アルキル変性オルガノポリシロキ
サン、ポリオキシアルキレン・アルキル共変性オルガノポリシロキサン、アルコキシ変性
オルガノポリシロキサン、フッ素変性オルガノポリシロキサン等のシリコーン類、パーフ
ルオロデカン、パーフルオロオクタン、パーフルオロポリエーテル等のフッ素系油剤類、
ラノリン、酢酸ラノリン、ラノリン脂肪酸イソプロピル、ラノリンアルコール等のラノリ
ン誘導体等が挙げられ、これらを一種又は二種以上用いることができる。
【００３５】
前記化粧料基材中における油剤の配合量は、特に限定されないが、１５％以下が好まし
い。油剤の配合量がこの範囲であると、ケーキング生じず、塗布具へのとれがより良好で
、塗布時の伸び広がりが特に良好な固形粉末化粧料を得ることができる。
【００３６】
前記化粧料基材に用いられる水性成分としては、通常の化粧料に用いられる成分であり、例えば、低級アルコール類、プロピレングリコール、１,３−ブチレングリコール、ジプロピレングリコール、ポリエチレングリコール等のグリコール類、グリセリン、ジグリセリン、ポリグリセリン等のグリセロール類、アロエベラ、ウィッチヘーゼル、ハマメリス、キュウリ、レモン、ラベンダー、ローズ等の植物抽出液が挙げられ、これらを一種又は二種以上用いることができる。
【００３７】
前記化粧料基材に用いられる界面活性剤としては、通常の化粧料に用いられる界面活性
剤であればよく、ノニオン性界面活性剤、アニオン性界面活性剤、カチオン性界面活性剤
、両性界面活性剤等が挙げられる。具体的には、ノニオン性界面活性剤としては、例えば
、グリセリン脂肪酸エステル及びそのアルキレングリコール付加物、ポリグリセリン脂肪
酸エステル及びそのアルキレングリコール付加物、プロピレングリコール脂肪酸エステル
及びそのアルキレングリコール付加物、ソルビタン脂肪酸エステル及びそのアルキレング
リコール付加物、ソルビトールの脂肪酸エステル及びそのアルキレングリコール付加物、
ポリアルキレングリコール脂肪酸エステル、蔗糖脂肪酸エステル、ポリオキシアルキレン
アルキルエーテル、グリセリンアルキルエーテル、ポリオキシエチレンアルキルフェニル
エーテル、ポリオキシエチレン硬化ヒマシ油、ラノリンのアルキレングリコール付加物、
ポリオキシアルキレン変性シリコーン、ポリオキシアルキレンアルキル共変性シリコーン
等が挙げられ、これらを一種又は二種以上用いることができる。また、アニオン性界面活
性剤としては、例えば、ステアリン酸、ラウリン酸のような脂肪酸及びそれらの無機及び
有機塩、アルキルベンゼン硫酸塩、アルキルスルホン酸塩、α−オレフィンスルホン酸塩
、ジアルキルスルホコハク酸塩、α−スルホン化脂肪酸塩、アシルメチルタウリン塩、Ｎ
−メチル−Ｎ−アルキルタウリン塩、ポリオキシエチレンアルキルエーテル硫酸塩、ポリ
オキシエチレンアルキルフェニルエーテル硫酸塩、アルキル燐酸塩、ポリオキシエチレン
アルキルエーテル燐酸塩、ポリオキシエチレンアルキルフェニルエーテル燐酸塩、Ｎ−ア
シルアミノ酸塩、Ｎ−アシル−Ｎ−アルキルアミノ酸塩、ο−アルキル置換リンゴ酸塩、
アルキルスルホコハク酸塩等が挙げられ、これらを一種又は二種以上用いることができる
。そして、カチオン性界面活性剤としては、例えば、アルキルアミン塩、ポリアミン及び
アルカノールアミン脂肪酸誘導体、アルキル四級アンモニウム塩、環式四級アンモニウム
塩等が挙げられ、これらを一種又は二種以上用いることができる。更に、両性界面活性剤
としては、アミノ酸タイプやベタインタイプのカルボン酸型、硫酸エステル型、スルホン
酸型、リン酸エステル型のものがあり、人体に対して安全とされるものが使用できる。例
えば、大豆リン脂質、Ｎ，Ｎ−ジメチル−Ｎ−アルキル−Ｎ−カルボキシルメチルアンモ
ニウムベタイン、Ｎ，Ｎ−ジアルキルアミノアルキレンカルボン酸、Ｎ，Ｎ，Ｎ−トリア
ルキル−Ｎ−スルフォアルキレンアンモニウムベタイン、Ｎ，Ｎ−ジアルキル−Ｎ，Ｎ−
ビス（ポリオキシエチレン硫酸）アンモニウムベタイン、２−アルキル−１−ヒドロキシ
エチル−１−カルボキシメチルイミダゾリニウムベタイン等が挙げられ、これらを一種又
は二種以上用いることができる。
【００３８】
本発明の化粧料基材は、成分（ａ）及び（ｂ）を混合し、必要に応じて他の粉体、油剤
及びその他の成分を添加し、均一分散することにより製造されるものである。具体的には
、ヘンシェルミキサー（三井三池社製）中で均一分散し、これに油剤等を添加し、均一分
散する方法等が挙げられる。
【００３９】
本発明の固形粉末化粧料は、前記化粧料基材を溶剤と混合してスラリー化し、該スラリ
ーを容器に充填した後、前記溶剤を乾燥除去して成形することにより得られるものである
。
【００４０】
本発明に用いられる溶剤は、特に限定されないが、沸点が２６０℃以下のものが好まし
く、具体的には、水、エタノール。イソプロピルアルコール、フロン、軽質流動イソパラ
フィン、低重合度ジメチルポリシロキサン等が挙げられ、これらを一種又は二種以上用い
ることができる。また、これら溶剤中でも、水、エタノール、水−エタノール混合溶剤は
、乾燥除去が容易なので特に好ましい。
【００４１】
本発明では、化粧料基材と溶剤との混合割合は、特に限定されないが、化粧料基材１０
０質量部に対する溶剤量は、５〜１００質量部が好ましく、更には１５〜８０質量部がよ
り好ましい。溶剤量がこの範囲内であると、乾燥除去が容易である。
【００４２】
本発明において、化粧料基材を溶剤と混合すると、粉体を主成分とする化粧料基材中の
空気が、溶剤により置換されるので、混合物がスラリー状となる。
【００４３】
本発明では、前記スラリーを充填する容器としては、特に限定されないが、アルミニウ
ム等の金属製の皿、ナイロン、ポリアセタール樹脂、ポリエチレンテレフタレート等の樹
脂製の皿が好ましい。
【００４４】
次に、本発明では、前記スラリーを容器に充填した後、溶剤を乾燥除去するが、この場合の乾燥条件は、特に限定されないが、溶媒の沸点や配合量により適宜選択されるが、例えば、２０〜７０℃で２４時間以上乾燥する方法等が挙げられる。尚、前記スラリーを容器に充填した後や、溶剤を乾燥除去した後に、圧縮成形（プレス成形）し、更に乾燥除去して成形することもできる。
【００４５】
尚、本発明の方法により得られる固形粉末化粧料は、板状粉体が表面に対し平行に配向するので、外観の光沢感が良好な固形粉末化粧料を得ることができる。
【００４６】
本発明の固形粉末化粧料は、前述した製造方法により得られるものであり、ファンデー
ション、白粉、頬紅、口紅、アイシャドウ、アイライナー、アイブロウ、コンシーラー等
のメーキャップ化粧料等が挙げられる。また、本発明の固形粉末化粧料の形態は、ケーキ
状の他に、ドーム状、球状、半球状、円錐状、角錐状、ダイヤモンドカット状、スティッ
ク状等の多種多様な立体形状に成形することができる。
【実施例】
【００４７】
以下に、実施例を挙げて、本発明を更に詳細に説明する。尚、これらは本発明を何ら限
定するものではない。
【００４８】
実施例１〜１１及び比較例１〜４：ケーキ状アイシャドウ
表１〜３に示す組成のケーキ状アイシャドウを調製し、「塗布具（チップ）へのとれ具
合」、「塗布時の伸び広がり」、「光沢付与効果」、「耐衝撃性」の各項目について、以
下に示す評価方法及び判定基準により、評価、判定し、結果を合わせて表１〜３に示した
。
【００４９】
【表１】
2005306847.tif 000002
【００５０】
【表２】
2005306847.tif 000003
【００５１】
【表３】
2005306847.tif 000004
【００５２】
（製造方法）
Ａ．成分５〜１３をヘンシェルミキサー（三井三池社製）で均一分散する。
Ｂ．Ａをヘンシェルミキサーで攪拌しながら、成分１〜４及び成分１４を添加し、
均一分散する。
Ｃ．Ｂの１００質量部に対して、成分１５〜１６を所定量添加し、均一分散してス
ラリー化する。
Ｄ．Ｃを金皿に充填し、７０℃で１２時間乾燥させ、ケーキ状アイシャドウを得た。
【００５３】
〔評価方法：「塗布具（チップ）へのとれ具合」、「塗布時の伸び広がり」、「光沢付与
効果」〕
化粧品評価専門パネル２０名に前記実施例及び比較例のアイシャドウを使用してもらい
、「塗布具（チップ）へのとれ具合」、「塗布時の伸び広がり」、「光沢付与効果」につ
いて、各自が以下の基準に従って５段階評価し、各アイシャドウ毎に評点を付し、更に全
パネルの評点の平均点を以下の判定基準に従って判定した。
評価基準：
［評価結果］                    ：［評  点］
非常に良好                    ：    ５点
良好                          ：    ４点
普通                          ：    ３点
やや不良                      ：    ２点
不良                          ：    １点
判定基準：
［評点の平均点］                ：［判  定］
４．５以上                    ：    ◎
３．５以上〜４．５未満        ：    ○
１．５以上〜３．５未満        ：    △
１．５未満                    ：    ×
【００５４】
〔評価方法：耐衝撃性〕
前記実施例及び比較例のアイシャドウをそれぞれ５個用意し、金皿に充填した状態のま
ま、５０ｃｍの高さからアクリル板上に正立方向で自由落下させ、落下後の表面状態を観
察し、各アイシャドウ毎に以下の評価基準により評点を付し、そしてｎ＝５の評点の平均
点を算出し、以下の４段階の判定基準により判定した。
評価基準
［内      容］                  ：［評  点］
変化無し                      ：    ４
僅かにヒビ割れがあるが、
使用性に問題無し            ：    ３
ヒビ割れ、スキマ有り          ：    ２
大きなヒビ割れやスキマ有り    ：    １
判定基準
［ｎ＝５の評点の平均点］        ：［判  定］
３．５以上                  ：    ◎
３．０以上〜３．５未満          ：    ○
２．０以上〜３．０未満          ：    △
２．０未満                  ：    ×
【００５５】
表１〜３の結果から明らかなように、本発明の実施品である実施例１〜１１のケーキ状
アイシャドウは、「塗布具（チップ）へのとれ具合」、「塗布時の伸び広がり」、「光沢
付与効果」、「耐衝撃性」の全ての項目に優れた固形粉末化粧料であった。尚、本発明の
実施品である実施例１〜１１のケーキ状アイシャドウは、全て外観の光沢が良好であった
。一方、成分（ａ）を配合していない比較例１、成分（ａ）の代わりに粒状のシリカを用
いた比較例２、成分（ａ）の代わりに平均面径１０μｍの薄片状シリカを用いた比較例３
は、何れも耐衝撃性が良好ではなかった。また、成分（ｂ）の板状粉体の配合量が３５％
である比較例４は、「光沢付与効果」に劣り、「塗布具（チップ）へのとれ具合」、「塗
布時の伸び広がり」も良好ではなかった。
【００５６】
実施例１２：ケーキ状ファンデーション
（成分）                                                    （％）
１．薄片状シリカ
（平均面径０．５μｍの水分散ゾル）(注１)※              ０．７
２．酸化チタン                                            １０
３．ベンガラ                                                ０．２
４．黄酸化鉄                                                １
５．黒酸化鉄                                                ０．０５
６．タルク（不定形）                                      残量
７．板状硫酸バリウム（平均面径６μｍ、アスペクト比５０）  ２５
８．雲母チタン（平均面径２０μｍ、アスペクト比５０）      ２０
９．酸化チタン被覆板状アルミナ
（平均面径約１８μｍ）（注６）                          ５
１０．球状ポリウレタン（注７）                                ３
１１．球状シリコーンパウダー（注８）                          ２
１２．パラオキシ安息香酸メチル                                ０．２
１３．モノイソステアリン酸ソルビタン                          ０．４
１４．流動パラフィン                                          ３
１５．ジメチルポリシロキサン                                  ２
１６．香料                                                    ０．１
※成分１は、シリカ換算量として記載した。
※注６：ＸＩＲＯＮＡ  ＳＩＬＶＥＲ（メルク社製）
※注７：ＰＬＡＳＴＩＣ  ＰＯＷＤＥＲ  Ｄ−４００（根上工業社製）
※注８：ＫＳＰ−１００（信越化学工業社製）
【００５７】
（製造方法）
Ａ．成分２〜１２をヘンシェルミキサー（三井三池社製）で均一分散する。
Ｂ．Ａをヘンシェルミキサーで攪拌しながら、成分１及び成分１３〜１６を添加し、
均一分散する。
Ｃ．Ｂの１００質量部に対して、軽質流動イソパラフィン５０質量部を添加し、均一
分散してスラリー化する。
Ｄ．Ｃを金皿に充填し、７０℃で１２時間乾燥させ、ケーキ状ファンデーションを得
た。
実施例１２のケーキ状ファンデーションは、外観の光沢が良好であり、「塗布具（マッ
ト）へのとれ具合」、「塗布時の伸び広がり」、「光沢付与効果」、「耐衝撃性」の全て
の項目に優れた固形粉末化粧料であった。
【００５８】
実施例１３：ケーキ状頬紅
（成分）                                                    （％）
１．薄片状シリカ
（平均面径０．５μｍの水分散ゾル）(注１)※              ０．７
２．酸化チタン                                              １
３．ベンガラ                                                ０．２
４．赤色２２６号                                            ０．５
５．タルク（不定形）                                      残量
６．雲母チタン（平均面径３０μｍ、アスペクト比６０）      １０
７．ベンガラ被覆板状シリカ（平均面径約２０μｍ）（注９）  １０
８．雲母（平均面径１５μｍ、アスペクト比３０）            ５０
９．球状ポリスチレン                                        ３
１０．粉末ワックス（注１０）                                  ５
１１．パラオキシ安息香酸メチル                                ０．２
１２．ジメチルポリシロキサン                                  ５
１３．香料                                                    ０．１
※成分１は、シリカ換算量として記載した。
※注９：ＸＩＲＯＮＡ  ＩＮＤＩＡＮ  ＳＵＭＭＥＲ（メルク社製）
※注１０：ＰＲＥＳＳ−ＡＩＤＥ−ＳＰ（プレスパース社製）
【００５９】
（製造方法）
Ａ．成分２〜１１をヘンシェルミキサー（三井三池社製）で均一分散する。
Ｂ．Ａをヘンシェルミキサーで攪拌しながら、成分１及び成分１２〜１３を添加し、
均一分散する。
Ｃ．Ｂの１００質量部に対して、水６５質量部を添加し、均一分散してスラリー化
する。
Ｄ．Ｃを金皿に充填し、７０℃で１２時間乾燥させ、ケーキ状頬紅を得た。
実施例１３のケーキ状頬紅は、外観の光沢が良好であり、「塗布具（スポンジ）へのと
れ具合」、「塗布時の伸び広がり」、「光沢付与効果」、「耐衝撃性」の全ての項目に優
れた固形粉末化粧料であった。
以    上